(57)【要約】【課題】  本発明の目的は、特に、貯蔵安定性および成形時の溶融流動性に優れたアクリル系ブロック共重合体組成物を得ることである。【解決手段】  メタアクリル系重合体ブロック（ａ）およびアクリル系重合体ブロック（ｂ）からなり、水酸基（ｃ）及び／またはカルボキシル基（ｄ）を有するアクリル系ブロック共重合体（Ａ）と、一部またはすべてのイソシアネート基が熱解離性ブロック剤で封鎖されているブロックイソシアネート化合物（Ｂ）を含有する熱可塑性エラストマー組成物とする。【選択図】    なし【特許請求の範囲】
【請求項１】
メタアクリル系重合体ブロック（ａ）およびアクリル系重合体ブロック（ｂ）からなり、水酸基（ｃ）及び／またはカルボキシル基（ｄ）を有するアクリル系ブロック共重合体（Ａ）と、一部またはすべてのイソシアネート基が熱解離性ブロック剤で封鎖されているブロックイソシアネート化合物（Ｂ）を含有することを特徴とする熱可塑性エラストマー組成物。
【請求項２】
熱解離性ブロック剤がエチレンイミン、メチルエチルケトオキシム、ε―カプロラクタムから選ばれる１種以上の化合物であることを特徴とする請求項１に記載の熱可塑性エラストマー組成物。
【請求項３】
アクリル系ブロック共重合体（Ａ）が、メタアクリル系重合体を主成分とするメタアクリル系重合体ブロック（ａ）１０〜６０重量％と、アクリル系重合体を主成分とするアクリル系重合体ブロック（ｂ）９０〜４０重量％からなることを特徴とする請求項１から２のいずれかに記載の熱可塑性エラストマー組成物。
【請求項４】
アクリル系ブロック共重合体（Ａ）のゲルパーミエーションクロマトグラフィーで測定した数平均分子量が４０，０００〜１００，０００であることを特徴とする請求項１から３のいずれかに記載の熱可塑性エラストマー組成物。
【請求項５】
アクリル系ブロック共重合体（Ａ）のゲルパーミエーションクロマトグラフィーで測定した重量平均分子量（Ｍｗ）と数平均分子量（Ｍｎ）の比（Ｍｗ／Ｍｎ）が１．８以下であることを特徴とする請求項１から４のいずれかに記載の熱可塑性エラストマー組成物。
【請求項６】
アクリル系ブロック共重合体（Ａ）が、原子移動ラジカル重合により製造されたブロック共重合体であることを特徴とする請求項１から５のいずれかに記載の熱可塑性エラストマー組成物。
【請求項７】
メタアクリル系重合体ブロック（ａ）のガラス転移温度が２５〜１３０℃であることを特徴とする請求項1から６いずれかに記載の熱可塑性エラストマー組成物。
【請求項８】
アクリル系ブロック共重合体（Ａ）１００重量部に対して、ブロックイソシアネート化合物（Ｂ）を１〜３０重量部含有することを特徴とする請求項１から７のいずれかに記載の熱可塑性エラストマー組成物。
【請求項９】
請求項１から８のいずれかに記載の組成物を含有することを特徴とするパウダースラッシュ成形用熱可塑性エラストマー組成物。
【請求項１０】
請求項１から９のいずれかに記載の組成物をパウダースラッシュ成形して成ることを特徴とする成形品。
【請求項１１】
請求項１から９のいずれかに記載の組成物をパウダースラッシュ成形して成ることを特徴とする自動車内装用表皮。
【請求項１２】
請求項１から８のいずれかに記載の組成物を含有することを特徴とする粘着剤組成物。
【発明の詳細な説明】
【技術分野】
【０００１】
本発明は、成形性、耐熱性、および貯蔵安定性に優れた熱可塑性エラストマー組成物に関する。また、パウダースラッシュ成形に好適な組成物およびその組成物を用いたパウダースラッシュ成形品に関する。
【背景技術】
【０００２】
メタアクリル酸メチルなどをハードセグメント、アクリル酸ブチルなどをソフトセグメントに有するアクリル系ブロック共重合体は、熱可塑性エラストマーとしての特性を有することが知られている。ブロック体を構成する成分を適宜選択することで、スチレン系ブロック体などの他の熱可塑性エラストマーに比べて極めて柔軟なエラストマーを与えることも可能である。
【０００３】
また、アクリル系ブロック共重合体は、耐候性、耐熱性、耐油性、に優れるという特徴を有している。さらに、特許文献１には、イニファーター法で製造したメタアクリルブロックとアクリルブロックを有するアクリル系ブロック共重合体が優れた機械特性（引張強度や伸び等）を示すことが記載されている。
【０００４】
このようなアクリル系ブロック共重合体の特性を活かした用途として、種々の表皮材や内装材がある。また、その他触感を活かした用途として、直接人手に触れる部材用途の材料がある。
【０００５】
これら表皮材などに必要な物性としては、機械特性（引張強度や伸び等）、耐擦り傷性、耐熱性、歪回復性などに加えて、接触可能性のある薬剤に対する耐性がある。さらに、表皮と基材とを直接接着させる場合には、表皮と基材との接着性、表皮と基材との間に緩衝材を設ける場合には、表皮と緩衝材との接着性が挙げられる。
【０００６】
この表皮材の成形方法として、軟質の粉末材料を用いた、粉末成形法であるパウダースラッシュ成形法がある。この方法は、インストルメントパネル、コンソールボックス、ドアートリム等の自動車内装品の表皮の成形に広く採用されている。これは、パウダースラッシュ成形法によれば、ソフトな感触の製品が得られ、皮シボやステッチを製品に設けることができることや、設計自由度が大きいこと、意匠性が良好なこと等による。この成形方法は、射出成形や圧縮成形といった他の成形方法とは異なり、成形の際に賦形圧力をかけない。このため、成形時に粉末材料を複雑な形状の金型に均一に付着させる必要があり、粉体は流動性に優れることが要求される。それと同時に、金型に付着した粉体が溶融した際、無加圧下でも流動して皮膜を形成する必要がある。一方、成形された表皮材は、例えば自動車用材料の場合には１００℃付近の高温でも、シボ模様が変形しないなどの耐熱性が要求される。このような材料として、アクリル系ブロック共重合体にカルボキシル基や酸無水物基を導入し、成形時に高分子量化または架橋反応させることで、溶融流動性と耐熱性の両立させた組成物が報告されている（特許文献２、３）。
【０００７】
しかし、従来のアクリル系ブロック共重合体を用いた組成物では、貯蔵時に反応が進行し、経時的に溶融流動性が悪化しやすく、良好な貯蔵安定性を伴うことが困難であった。
【０００８】
【特許文献１】特開平１−２６６１９号公報
【特許文献２】特開２００６−１０４４１０号公報
【特許文献３】特開２００６−１０４４１９号公報
【発明の開示】
【発明が解決しようとする課題】
【０００９】
本発明の目的は、貯蔵安定性および成形時の溶融流動性に優れ、さらには耐熱性や耐油性、耐薬品性、接着性、柔軟性に優れたアクリル系ブロック共重合体組成物を得ることである。
【課題を解決するための手段】
【００１０】
上記課題を解決するために鋭意検討を重ねた結果、本発明者らは、所定の構造を有するアクリル系ブロック共重合体と、所定のイソシアネート化合物とを含有し、成形時に高分子量化または架橋させることが可能な組成物とすることにより、上記課題を効果的に解決できることを見出し、本発明を解決するに至った。
【００１１】
すなわち本発明は、  メタアクリル系重合体ブロック（ａ）およびアクリル系重合体ブロック（ｂ）からなり、水酸基（ｃ）及び／またはカルボキシル基（ｄ）を有するアクリル系ブロック共重合体（Ａ）と、一部またはすべてのイソシアネート基が熱解離性ブロック剤で封鎖されているブロックイソシアネート化合物（Ｂ）を含有することを特徴とする熱可塑性エラストマー組成物に関する。
【発明の効果】
【００１２】
本発明に係る熱可塑性エラストマー組成物は、成形性や耐熱性、貯蔵安定性に優れる。このため、本発明の組成物は、パウダースラッシュ成形に好適に使用でき、安定した品質の成形体を得ることが可能である。さらに、アクリル系ブロック共重合体（Ａ）の分子量や単量体成分、化合物（Ｂ）の種類等を適宜選択することにより、耐候性、耐油性、耐薬品性、接着性、柔軟性及び耐磨耗性に優れる組成物とすることが可能である。
【発明を実施するための最良の形態】
【００１３】
本発明にかかる熱可塑性エラストマー組成物は、アクリルブロック共重合体（Ａ）および一部またはすべてのイソシアネート基が熱解離性ブロック剤で封鎖されているブロックイソシアネート化合物（Ｂ）を含有する。アクリルブロック共重合体（Ａ）は、メタアクリル系重合体を主成分とするメタアクリル系重合体ブロック（ａ）およびアクリル系重合体を主成分とするアクリル系重合体ブロック（ｂ）からなり、水酸基及び／またはカルボキシル基を有する。ブロックイソシアネート基を有する化合物（Ｂ）は、加熱することによりブロック剤が解離して、イソシアネート基が生成する。
【００１４】
本組成物においては、アクリル系ブロック共重合体（Ａ）の水酸基やカルボキシル基と、ブロックイソシアネート基を有する化合物（Ｂ）のイソシアネート基は、通常、成形時に加熱することにより反応して架橋する。その結果、成形体の耐熱性が向上することとなる。ここで、成形前の貯蔵時に反応が進行してしまうと、溶融流動性が低下し、成形性が悪化することになる。ところが、本組成物においては、イソシアネート基がブロック剤でブロックされているため、常温での反応性が低い。従って、優れた貯蔵安定性を示すこととなる。
【００１５】
以下、本発明の各成分につき、詳細に説明する。
【００１６】
＜アクリル系ブロック共重合体（Ａ）＞
本発明のアクリル系ブロック共重合体（Ａ）の構造は、特に問うものではなく、線状ブロック共重合体または分岐状（星状）ブロック共重合体またはこれらの混合物であってもよい。このようなブロック共重合体の構造は、必要とされるアクリル系ブロック共重合体（Ａ）の物性に応じて適宜選択すれば良いが、コスト面や重合容易性の点で、線状ブロック共重合体が好ましい。また、線状ブロック共重合体はいずれの構造（配列）のものであってもよいが、線状ブロック共重合体の物性、または組成物の物性の点から、メタアクリル系重合体ブロック（ａ）をａ、アクリル系重合体ブロック（ｂ）をｂと表現したとき、（ａ−ｂ）n型、ｂ−（ａ−ｂ）n型および（ａ−ｂ）n−ａ型（ｎは１以上の整数、たとえば１〜３の整数）からなる群より選択される少なくとも１種のアクリル系ブロック共重合体であることが好ましい。これらの中でも、加工時の取り扱い容易性や、組成物の物性の点からａ−ｂ型のジブロック共重合体、ａ−ｂ−ａ型のトリブロック共重合体、またはこれらの混合物が好ましい。
【００１７】
水酸基またはカルボキシル基は、メタアクリル系重合体ブロック（ａ）、アクリル系重合体ブロック（ｂ）のいずれか一方、または両方の重合体ブロックに、一分子当たり１つ以上導入される。その数が２つ以上である場合には、水酸基（ｃ）を有する単量体またはカルボキシル基（ｄ）を有する単量体が重合されている様式はランダム共重合またはブロック共重合であることができる。ａ−ｂ−ａ型のトリブロック共重合体を例にとって表すと、（ａ／ｚ）−ｂ−ａ型、（ａ／ｚ）−ｂ−（ａ／ｚ）型、ｚ−ａ−ｂ−ａ型、ｚ−ａ−ｂ−ａ−ｚ型、ａ−（ｂ／ｚ）−ａ型、ａ−ｂ−ｚ−ａ型、ａ−ｚ−ｂ−ｚ−ａ型、（ａ／ｚ）−（ｂ／ｚ）−（ａ／ｚ）型、ｚ−ａ−ｚ−ｂ−ｚ−ａ−ｚ型などのいずれであってもよい。ここでｚとは、水酸基（ｃ）またはカルボキシル基（ｄ）を有する単量体単位、あるいは水酸基（ｃ）またはカルボキシル基（ｄ）を有する単量体単位が重合されてなる重合体ブロックを表し、（ａ／ｚ）とは、メタアクリル系重合体ブロック（ａ）に単量体単位（ｃ）または（ｄ）が共重合されていることを表し、（ｂ／ｚ）とは、アクリル系重合体ブロック（ｂ）に水酸基（ｃ）またはカルボキシル基（ｄ）を有する単量体単位が共重合されていることを表す。
【００１８】
また、メタアクリル系重合体ブロック（ａ）あるいはアクリル系重合体ブロック（ｂ）中でｚの含有される部位と含有される様式は、目的に応じて適宜設定することができる。
【００１９】
アクリル系ブロック共重合体（Ａ）の分子量は、とくに制限されず、メタアクリル系重合体ブロック（ａ）とアクリル系重合体系ブロック（ｂ）にそれぞれ必要とされる分子量から決めればよい。なお、分子量が小さい場合には、エラストマーとして十分な機械特性を発現出来ない場合があり、逆に分子量が必要以上に大きいと、加工特性が低下する場合がある。パウダースラッシュ成形の場合は、無加圧下でも流動する必要があるが、分子量が大きいと溶融粘度が高くなり、成形性が悪くなる場合がある。このような観点から、アクリル系ブロック共重合体（Ａ）の分子量は、数平均分子量で３０，０００〜２００，０００が好ましく、より好ましくは３５，０００〜１５０，０００、さらに好ましくは４０，０００〜１００，０００である。
【００２０】
アクリル系ブロック共重合体（Ａ）のゲルパーミエーションクロマトグラフィーで測定した重量平均分子量（Ｍｗ）と数平均分子量（Ｍｎ）の比（Ｍｗ／Ｍｎ）も、とくに制限はないが、１．８以下であることが好ましく、１．５以下であることがさらに好ましい。Ｍｗ／Ｍｎが１．８をこえるとアクリル系ブロック共重合体の均一性が悪化し、機械強度が低下する場合がある。
【００２１】
アクリル系ブロック共重合体（Ａ）を構成するメタアクリル系重合体ブロック（ａ）とアクリル系重合体ブロック（ｂ）の組成比は、メタアクリル系重合体ブロック（ａ）が５〜９０重量％、アクリル系重合体ブロック（ｂ）が９５〜１０重量％であるのが好ましい。成形時の形状の保持およびエラストマーとしての弾性の観点から、メタアクリル系重合体ブロック（ａ）が１０〜６０重量％、アクリル系重合体ブロック（ｂ）が９０〜４０重量％であるのがより好ましく、メタアクリル系重合体ブロック（ａ）が１５〜５０重量％、アクリル系重合体ブロック（ｂ）が８５〜５０重量％であるのが更に好ましい。メタアクリル系重合体ブロック（ａ）の割合が５重量％より少ないと、成形時に形状が保持されにくい傾向があり、アクリル系重合体ブロック（ｂ）の割合が１０重量％より少ないと、エラストマーとしての弾性や柔軟性および成形時の溶融性が低下する傾向がある。
【００２２】
エラストマー組成物の硬度の観点からは、メタアクリル系重合体ブロック（ａ）の割合が少ないと硬度が低くなり、また、アクリル系重合体ブロック（ｂ）の割合が少ないと硬度が高くなる傾向があり、エラストマー組成物の必要とされる硬度に応じて適宜組成を設定する。また加工の観点からは、（ａ）の割合が少ないと粘度が低く、また、（ｂ）の割合が少ないと粘度が高くなる傾向があり、必要とする加工特性に応じて適宜組成を設定する。
【００２３】
アクリル系ブロック共重合体（Ａ）を構成するメタアクリル系重合体ブロック（ａ）とアクリル系重合体ブロック（ｂ）のガラス転移温度の関係は、エラストマー特性およびゴム弾性を付与する点で、どちらか一方の重合体ブロックのガラス転移温度が他方の重合体ブロックのガラス転移温度より高いことが好ましく、ガラス転移温度の調整の容易性から、各ブロックのガラス転移温度（メタアクリル系重合体ブロック（ａ）のガラス転移温度をＴｇa、アクリル系重合体ブロック（ｂ）のガラス転移温度をＴｇbとする）が下式の関係を満たすことがより好ましい。
Ｔｇa＞Ｔｇb
【００２４】
重合体（メタアクリル系重合体ブロック（ａ）およびアクリル系重合体ブロック（ｂ））のガラス転移温度（Ｔｇ）の設定は、下記のＦｏｘ式に従い、各重合体部分の単量体の重量比率を設定することにより行なうことができる。
１／Ｔｇ＝（Ｗ1／Ｔｇ1）＋（Ｗ2／Ｔｇ2）＋…＋（Ｗm／Ｔｇm）
Ｗ1＋Ｗ2＋…＋Ｗm＝１
式中、Ｔｇは重合体部分のガラス転移温度を表し、Ｔｇ1，Ｔｇ2，…，Ｔｇmは各重合単量体のガラス転移温度を表す。また、Ｗ1，Ｗ2，…，Ｗmは各重合単量体の重量比率を表す。
【００２５】
前記Ｆｏｘ式における各重合単量体のガラス転移温度は、たとえば、Ｐｏｌｙｍｅｒ  Ｈａｎｄｂｏｏｋ  Ｔｈｉｒｄ  Ｅｄｉｔｉｏｎ(Ｗｉｌｅｙ−Ｉｎｔｅｒｓｃｉｅｎｃｅ  １９８９年)記載の値を用いればよい。
【００２６】
なお、ガラス転移温度は、ＤＳＣ（示差走査熱量測定）または動的粘弾性のｔａｎδピークにより測定することができるが、メタアクリル系重合体ブロック（ａ）とアクリル系重合体ブロック（ｂ）の極性が近すぎたり、ブロックの単量体の連鎖数が少なすぎると、それら測定値と、上記Ｆｏｘ式による計算式とがずれる場合がある。
【００２７】
＜＜メタアクリル系重合体ブロック（ａ）＞＞
メタアクリル系重合体ブロック（ａ）は、メタアクリル酸エステルを主成分とする単量体を重合してなるブロックであり、メタアクリル酸エステル５０〜１００重量％およびこれと共重合可能なビニル系単量体０〜５０重量％とからなることが好ましい。また、水酸基（ｃ）またはカルボキシル基（ｄ）を有する単量体をメタアクリル酸エステルとして含んでいても良い。メタアクリル酸エステルの割合が５０重量％未満であると、メタアクリル酸エステルの特徴である、耐候性などが損なわれる場合がある。
【００２８】
メタアクリル系重合体ブロック（ａ）を構成するメタアクリル酸エステルとしては、たとえば、メタアクリル酸メチル、メタアクリル酸エチル、メタアクリル酸ｎ−プロピル、メタアクリル酸ｎ−ブチル、メタアクリル酸イソブチル、メタアクリル酸ｎ−ペンチル、メタアクリル酸ｎ−ヘキシル、メタアクリル酸ｎ−ヘプチル、メタアクリル酸ｎ−オクチル、メタアクリル酸２−エチルヘキシル、メタアクリル酸ノニル、メタアクリル酸デシル、メタアクリル酸ドデシル、メタアクリル酸ステアリルなどのメタアクリル酸脂肪族炭化水素（たとえば炭素数１〜１８のアルキル）エステル；メタアクリル酸シクロヘキシル、メタアクリル酸イソボルニルなどのメタアクリル酸脂環式炭化水素エステル；メタアクリル酸ベンジルなどのメタアクリル酸アラルキルエステル；メタアクリル酸フェニル、メタアクリル酸トルイルなどのメタアクリル酸芳香族炭化水素エステル；メタアクリル酸２−メトキシエチル、メタアクリル酸３−メトキシブチルなどのメタアクリル酸とエーテル性酸素を有する官能基含有アルコールとのエステル；メタアクリル酸トリフルオロメチル、メタアクリル酸トリフルオロメチルメチル、メタアクリル酸２−トリフルオロメチルエチル、メタアクリル酸２−トリフルオロエチル、メタアクリル酸２−パーフルオロエチルエチル、メタアクリル酸２−パーフルオロエチル−２−パーフルオロブチルエチル、メタアクリル酸２−パーフルオロエチル、メタアクリル酸パーフルオロメチル、メタアクリル酸ジパーフルオロメチルメチル、メタアクリル酸２−パーフルオロメチル−２−パーフルオロエチルメチル、メタアクリル酸２−パーフルオロヘキシルエチル、メタアクリル酸２−パーフルオロデシルエチル、メタアクリル酸２−パーフルオロヘキサデシルエチルなどのメタアクリル酸フッ化アルキルエステルなどがあげられる。これらはそれぞれ単独でまたは２種以上を組み合わせて用いることができる。これらの中でも、加工性、コストおよび入手しやすさの点で、メタアクリル酸メチルが好ましい。
【００２９】
メタアクリル系重合体ブロック（ａ）を構成するメタアクリル酸エステルと共重合可能なビニル系単量体としては、たとえば、アクリル酸エステル、芳香族アルケニル化合物、シアン化ビニル化合物、共役ジエン系化合物、ハロゲン含有不飽和化合物、ビニルエステル化合物、マレイミド系化合物などをあげることができる。
【００３０】
アクリル酸エステルとしては、たとえば、アクリル酸メチル、アクリル酸エチル、アクリル酸ｎ−プロピル、アクリル酸ｎ−ブチル、アクリル酸イソブチル、アクリル酸ｎ−ペンチル、アクリル酸ｎ−ヘキシル、アクリル酸ｎ−ヘプチル、アクリル酸ｎ−オクチル、アクリル酸２−エチルヘキシル、アクリル酸ノニル、アクリル酸デシル、アクリル酸ドデシル、アクリル酸ステアリルなどのアクリル酸脂肪族炭化水素（たとえば炭素数１〜１８のアルキル）エステル；アクリル酸シクロヘキシル、アクリル酸イソボルニルなどのアクリル酸脂環式炭化水素エステル；アクリル酸フェニル、アクリル酸トルイルなどのアクリル酸芳香族炭化水素エステル；アクリル酸ベンジルなどのアクリル酸アラルキルエステル；アクリル酸２−メトキシエチル、アクリル酸３−メトキシブチルなどのアクリル酸とエーテル性酸素を有する官能基含有アルコールとのエステル；アクリル酸トリフルオロメチルメチル、アクリル酸２−トリフルオロメチルエチル、アクリル酸２−パーフルオロエチルエチル、アクリル酸２−パーフルオロエチル−２−パーフルオロブチルエチル、アクリル酸２−パーフルオロエチル、アクリル酸パーフルオロメチル、アクリル酸ジパーフルオロメチルメチル、アクリル酸２−パーフルオロメチル−２−パーフルオロエチルメチル、アクリル酸２−パーフルオロヘキシルエチル、アクリル酸２−パーフルオロデシルエチル、アクリル酸２−パーフルオロヘキサデシルエチルなどのアクリル酸フッ化アルキルエステルなどをあげることができる。
【００３１】
芳香族アルケニル化合物としては、たとえば、スチレン、α−メチルスチレン、ｐ−メチルスチレン、ｐ−メトキシスチレンなどをあげることができる。
【００３２】
シアン化ビニル化合物としては、たとえば、アクリロニトリル、メタクリロニトリルなどをあげることができる。
【００３３】
共役ジエン系化合物としては、たとえば、ブタジエン、イソプレンなどをあげることができる。
【００３４】
ハロゲン含有不飽和化合物としては、たとえば、塩化ビニル、塩化ビニリデン、パーフルオロエチレン、パーフルオロプロピレン、フッ化ビニリデンなどをあげることができる。
【００３５】
ビニルエステル化合物としては、たとえば、酢酸ビニル、プロピオン酸ビニル、ピバリン酸ビニル、安息香酸ビニル、桂皮酸ビニルなどをあげることができる。
【００３６】
マレイミド系化合物としては、たとえば、マレイミド、メチルマレイミド、エチルマレイミド、プロピルマレイミド、ブチルマレイミド、ヘキシルマレイミド、オクチルマレイミド、ドデシルマレイミド、ステアリルマレイミド、フェニルマレイミド、シクロヘキシルマレイミドなどをあげることができる。
【００３７】
これらの化合物は、それぞれ単独で又は２種以上組み合わせて用いることができる。これらのビニル系単量体は、メタアクリル系重合体ブロック（ａ）に要求されるガラス転移温度の調整、アクリル系ブロック体（ｂ）との相溶性などの観点から好ましいものを選択する。
【００３８】
特に、パウダースラッシュ成形の場合は無加圧下でも樹脂が流動する必要があるが、メタアクリル系重合体ブロック（ａ）の凝集力やガラス転移温度Ｔｇaが上昇すると、溶融粘度が高くなり、成形性が悪くなる傾向にある。このため、メタアクリル系重合体ブロック（ａ）のガラス転移温度は、エラストマー組成物の熱変形性の観点および成形性の観点から、２５〜１３０℃が好ましく、より好ましくは５０〜１３０℃、さらに好ましくは７０〜１００℃である。この点から、メタアクリル系重合体ブロック（ａ）は、メタアクリル酸メチルを主成分とするのが望ましく、メタアクリル系重合体ブロック（ａ）のガラス転移温度を調整する目的で、アクリル酸エチル、アクリル酸−ｎ−ブチルおよびアクリル酸−２−メトキシエチルからなる群から選ばれる少なくとも１種の単量体を重合することが好ましい。このうち、メタアクリル酸メチルとの相溶性の点でアクリル酸エチルが特に好ましい。
【００３９】
メタアクリル系重合体ブロック（ａ）のＴｇaの設定は、前記のＦｏｘ式に従い、各重合体部分の単量体の重量比率を設定することにより行なうことができる。
【００４０】
＜＜アクリル系重合体ブロック（ｂ）＞＞
アクリル系重合体ブロック（ｂ）は、アクリル酸エステルを主成分とする単量体を重合してなるブロックであり、アクリル酸エステル５０〜１００重量％およびこれと共重合可能なビニル系単量体０〜５０重量％とからなることが好ましい。アクリル酸エステルの割合が５０重量％未満であると、アクリル酸エステルを用いた場合の特徴である組成物の物性、とくに柔軟性、耐油性が損なわれる場合がある。また、アクリル系重合体ブロック（ｂ）は水酸基またはカルボキシル基（ｄ）を有する単量体をを有する単量体をアクリル酸エステルとして含んでいても良い。
【００４１】
アクリル系重合体ブロック（ｂ）を構成するアクリル酸エステルとしては、たとえば、メタアクリル系重合体ブロック（ａ）を構成する単量体として例示したアクリル酸エステルと同様の単量体をあげることができる。
【００４２】
これらは単独でまたはこれらの２種以上を組み合わせて用いることができる。これらの中でも、ゴム弾性、低温特性およびコストのバランスの点で、アクリル酸−ｎ−ブチルが好ましい。耐油性と機械特性が必要な場合は、アクリル酸エチルが好ましい。また、低温特性と耐油性の付与、および樹脂の表面タック性の改善が必要な場合は、アクリル酸−２−メトキシエチルが好ましい。また、耐油性および低温特性のバランスが必要な場合は、アクリル酸エチル、アクリル酸−ｎ−ブチルおよびアクリル酸−２−メトキシエチルを組み合わせて用いるのが好ましい。
【００４３】
アクリル系重合体ブロック（ｂ）は、コストや物性バランスの点で、アクリル酸−ｎ−ブチル、アクリル酸エチルおよび、アクリル酸−２−メトキシエチルからなる群より選ばれる少なくとも１種の単量体５０〜１００重量％と、これらと共重合可能な他のアクリル酸エステルおよび／又は他のビニル系単量体５０〜０重量％からなることがより好ましい。
【００４４】
アクリル系重合体ブロック（ｂ）を構成するアクリル酸エステルと共重合可能なビニル系単量体としては、たとえば、メタアクリル酸エステル、芳香族アルケニル化合物、シアン化ビニル化合物、共役ジエン系化合物、ハロゲン含有不飽和化合物、ケイ素含有不飽和化合物、不飽和カルボン酸化合物、不飽和ジカルボン酸化合物、ビニルエステル化合物、マレイミド系化合物などをあげることができ、これらの具体例としては、メタアクリル系重合体ブロック（ａ）に用いられる前記のものと同様のものをあげることができる。
【００４５】
これらのビニル系単量体は、それぞれ単独で又は２種以上を組み合わせて用いることができる。これらのビニル系単量体は、アクリル系重合体ブロック（ｂ）に要求されるガラス転移温度および耐油性、メタアクリル系重合体ブロック（ａ）との相溶性などのバランスを勘案して、適宜好ましいものを選択する。たとえば、組成物の耐油性の向上を目的とした場合、アクリロニトリルを共重合するとよい。
【００４６】
アクリル系重合体ブロック（ｂ）のガラス転移温度は、エラストマー組成物の柔軟性や、ゴム弾性の観点から、２５℃以下であるのが好ましく、より好ましくは０℃以下、さらに好ましくは−２０℃以下である。アクリル系重合体ブロック（ｂ）のガラス転移温度がエラストマー組成物の使用される環境の温度より高いと、柔軟性や、ゴム弾性が発現されにくい。
【００４７】
アクリル系重合体ブロック（ｂ）のＴｇbの設定は、前記のＦｏｘ式に従い、各重合体部分の単量体の重量比率を設定することにより行なうことができる。
【００４８】
＜＜水酸基＞＞
水酸基は、ブロックイソシアネート化合物（Ｂ）のブロック剤が脱離して生成するイソシアネート基と容易に反応する。水酸基は、アクリル系ブロック共重合体（Ａ）の主鎖中に導入されていても、側鎖に導入されていても良いが、アクリル系ブロック共重合体（Ａ）への導入の容易性から、側鎖中へ導入されていることが好ましい。さらには、導入が容易である点で、水酸基（ｃ）を有する単量体単位をアクリル系ブロック共重合体（Ａ）に導入するのが好ましく、本発明に係る熱可塑性エラストマー組成物から得られる成形体に耐薬品性やゴム弾性を付与しつつ、高温での機械特性を保持させるために、メタアクリル系重合体ブロック（ａ）および／またはアクリル系重合体ブロック（ｂ）に、一分子当たり１つ以上導入するのが好ましい。
【００４９】
本発明において、水酸基は、ブロックイソシアネート化合物（Ｂ）との反応点として作用すればよく、ブロック共重合体が高分子量化または架橋されるための反応点または架橋点として作用することが好ましい。
【００５０】
水酸基の含有数は、ブロックイソシアネート化合物（Ｂ）との反応性、アクリル系ブロック共重合体（Ａ）の構造および組成、アクリル系ブロック共重合体（Ａ）を構成するブロックの数、ガラス転移温度によって変化させる。その数は必要に応じて適宜設定する必要があるが、ブロック共重合体１分子あたり１．０個以上であるのが好ましく、より好ましくは２．０個以上とする。これは、１．０個より少なくなると、ブロック共重合体の高分子量化や架橋による耐熱性向上が不十分になる場合があるためである。
【００５１】
水酸基のブロック共重合体（Ａ）への導入方法は、特に限定されないが、水酸基を含有する（メタ）アクリルモノマーをブロック共重合体（Ａ）の重合時に直接重合してもよく、ブロック共重合体（Ａ）を重合した後に、ジオール成分にてエステル化反応やエステル交換反応を利用して導入しても良い。反応が容易である点から、水酸基を含有する（メタ）アクリルモノマーをブロック共重合体（Ａ）の重合時に直接重合することが好ましい。ここで、本願において、（メタ）アクリルとは、アクリルまたはメタアクリルを意味する。
【００５２】
具体的な（メタ）アクリルモノマーとしては、（メタ）アクリル酸−２−ヒドロキシエチル、（メタ）アクリル酸−２−ヒドロキシプロピル、（メタ）アクリル酸−３−ヒドロキシプロピル、（メタ）アクリル酸−４−ヒドロキシブチル、ブレンマーＥシリーズ（日本油脂（株））、ブレンマーＰＥシリーズ（日本油脂（株））、ブレンマーＡＥシリーズ（日本油脂（株））、ブレンマーＰ（日本油脂（株））、ブレンマーＰＰシリーズ（日本油脂（株））、ブレンマーＡＰシリーズ（日本油脂（株））、ブレンマーＰＥＰシリーズ（日本油脂（株））、ブレンマーＡＥＰシリーズ（日本油脂（株））、ブレンマーＰＥＴシリーズ（日本油脂（株））、ブレンマーＡＥＴシリーズ（日本油脂（株））、ブレンマーＰＰＴシリーズ（日本油脂（株））、ブレンマーＡＰＴシリーズ（日本油脂（株））などが例示される。
【００５３】
これらの化合物は、それぞれ単独で又は２種以上を組み合わせて用いることができる。このうち、（メタ）アクリル酸−２−ヒドロキシエチル、（メタ）アクリル酸−２−ヒドロキシプロピル、（メタ）アクリル酸−４−ヒドロキシブチルが重合が容易である点や、入手容易性の点で好ましい。さらには、得られる熱可塑性エラストマー組成物の長期保存時に水酸基とブロックイソシアネート基のブロック剤が熱解離して生成するイソシアネート基が反応して、成形性が悪化することを抑制する（長期にわたる貯蔵安定性を良好に保つ）観点から、（メタ）アクリル酸−２−ヒドロキシエチルがより好ましい。
【００５４】
また、水酸基（ｃ）を有する単量体単位をメタアクリル系重合体ブロック（ａ）に含む場合は、水酸基含有メタアクリル酸エステル誘導体であることが好ましく、アクリル系重合体ブロック（ｂ）に含む場合は、水酸基含有アクリル酸エステル誘導体であることが好ましい。メタアクリル系重合体ブロック（ａ）に含む場合に水酸基含有アクリル酸エステル誘導体である場合や、アクリル系重合体ブロック（ｂ）に含む場合に水酸基含有メタアクリル酸エステル誘導体である場合は、アクリル系ブロック共重合体（Ａ）の重合操作が煩雑になったり、メタアクリル系重合体ブロック（ａ）とアクリル系重合体ブロック（ｂ）のガラス転移温度の差が小さくなり、アクリル系ブロック共重合体（Ａ）のゴム弾性が低下する傾向にある。
【００５５】
＜＜カルボキシル基＞＞
カルボキシル基はブロックイソシアネート化合物（Ｂ）のブロック剤が脱離して生成するイソシアネート基と容易に反応する。カルボキシル基は、アクリル系ブロック共重合体（Ａ）の主鎖中に導入されていても、側鎖に導入されていても良いが、アクリル系ブロック共重合体（Ａ）への導入の容易性から、主鎖中へ導入されていることが好ましい。
【００５６】
カルボキシル基の導入は、カルボキシル基を有する単量体が重合条件下で触媒を被毒することがない場合は、直接重合により導入することが好ましく、カルボキシル基を有する単量体が重合時に触媒を失活させる場合には、官能基変換によりカルボキシル基を導入するのが好ましい。
【００５７】
官能基変換によりカルボキシル基を導入する方法では、カルボキシル基を適当な保護基で保護した形、または、カルボキシル基の前駆体となる官能基の形でアクリル系ブロック共重合体に導入し、そののちに公知の化学反応でカルボキシル基を生成させることができる。
【００５８】
例えば、（メタ）アクリル酸ｔ−ブチル、（メタ）アクリル酸トリメチルシリルなどのように、カルボキシル基の前駆体となる官能基を有する単量体を含むアクリル系ブロック共重合体を合成し、加水分解もしくは酸分解など公知の化学反応によってカルボキシル基を生成させる方法（特開平１０−２９８２４８号公報、特開２００１−２３４１４６号公報）や、例えば、（メタ）アクリル酸−ｔ−ブチル、（メタ）アクリル酸イソプロピル、（メタ）アクリル酸α，α−ジメチルベンジル、（メタ）アクリル酸α−メチルベンジルなどの単位量を含むアクリル系ブロック共重合体を合成し、溶融混練する方法（特開２００６−１０４４１９号公報）により導入する方法により導入することができる。
【００５９】
＜＜アクリル系ブロック共重合体（Ａ）の製法＞＞
アクリル系ブロック共重合体（Ａ）を製造する方法としては、とくに限定されないが、開始剤を用いた制御重合を用いることが好ましい。制御重合としては、リビングアニオン重合や連鎖移動剤を用いるラジカル重合、近年開発されたリビングラジカル重合があげられる。なかでも、リビングラジカル重合が、アクリル系ブロック共重合体の分子量および構造の制御の点から好ましい。
【００６０】
リビングラジカル重合は、重合末端の活性が失われることなく維持されるラジカル重合である。リビング重合とは狭義においては、末端が常に活性をもち続ける重合のことを指すが、一般には、末端が不活性化されたものと活性化されたものが平衡状態にある擬リビング重合も含まれる。ここでの定義も後者である。リビングラジカル重合は、近年様々なグループで積極的に研究がなされている。
【００６１】
その例としては、ポリスルフィドなどの連鎖移動剤を用いるもの、コバルトポルフィリン錯体（ジャーナル・オブ・アメリカン・ケミカル・ソサエティ（Ｊ．Ａｍ．Ｃｈｅｍ．Ｓｏｃ．）、１９９４年、第１１６巻、７９４３頁）やニトロキシド化合物などのラジカル捕捉剤を用いるもの（マクロモレキュールズ（Ｍａｃｒｏｍｏｌｅｃｕｌｅｓ）、１９９４年、第２７巻、７２２８頁）、有機ハロゲン化物などを開始剤とし遷移金属錯体を触媒とする原子移動ラジカル重合(Ａｔｏｍ  Ｔｒａｎｓｆｅｒ  Ｒａｄｉｃａｌ  Ｐｏｌｙｍｅｒｉｚａｔｉｏｎ：ＡＴＲＰ)などをあげることができる。本発明において、これらのうちいずれの方法を使用するかはとくに制約はないが、制御の容易さの点などから原子移動ラジカル重合が好ましい。
【００６２】
原子移動ラジカル重合の具体例としては、特開２００４−１０７４４７号公報に記載されている方法があり、本発明で用いられるアクリル系ブロック共重合体（Ａ）も同様にして重合を行うことが可能である。
【００６３】
＜ブロックイソシアネート化合物（Ｂ）＞
本発明に係る熱可塑性エラストマー組成物を構成するブロックイソシアネート化合物（Ｂ）は、一部またはすべてのイソシアネート基が熱解離性ブロック剤で封鎖されている。ブロックイソシアネート化合物（Ｂ）は、成形時にブロック化剤が熱解離してイソシアネート基が生成する。また生成と同時に、アクリル系ブロック共重合体（Ａ）中の水酸基またはカルボキシル基と反応し、アクリル系ブロック共重合体（Ａ）を高分子量化あるいは架橋させることが可能である。
【００６４】
イソシアネート基は、１分子あたり、平均して１．１個以上存在しているのが好ましく、より好ましくは１．５個以上、さらに好ましくは２．０個以上存在させる。その数は、イソシアネート基の反応性、イソシアネート基の含有される部位および様式、ブロック化剤の種類、ブロック化剤により封鎖される数、アクリル系ブロック共重合体（Ａ）１分子当たりの水酸基またはカルボキシル基の含有数や部位および様式に応じて変化させる。イソシアネート基の含有数が１．１個より少なくなると、ブロック共重合体を高分子量化、あるいは架橋が不十分になり、アクリル系ブロック共重合体（Ａ）の耐熱性が不十分になる傾向がある。
【００６５】
また、貯蔵安定性の観点からは、少なくとも１つのイソシアネート基、特に実質的にすべてのイソシアネート基が熱解離性ブロック剤で封鎖されているブロックイソシアネート化合物を用いるのがより好ましく、なかでも熱解離性ブロック基の熱解離温度が１００〜２００℃、特に１２０〜１８０℃のブロックイソシアネート化合物を用いるのが好ましい。熱解離温度が２００℃を超えると、成形時のアクリル系ブロック共重合体（Ａ）との反応性が低下する傾向にある。また、１００℃より低いと貯蔵安定性が悪化する傾向にある。
【００６６】
本発明に使用されるブロック化ポリイソシアネート化合物（Ｂ）のブロック化前のイソシアネート化合物としては、たとえばジフェニルメタンジイソシアネート、フェニレンジイソシアネート、トルイレンジイソシアネート、ナフチレンジイソシアネート、シクロヘキサンジイソシアネート、イソホロンジイソシアネート、キシリレンジイソシアネート、ヘキサメチレンジイソシアネート等のジイソシアネート類、ポリメチレンポリフェニルイソシアネート等のポリイソシアネート類、各種ポリオール類とポリイソシアネート化合物等から得られるイソシアネートプレポリマー類等が好適に使用できる。なかでも耐光性の観点からは、シクロヘキサンジイソシアネート、イソホロンジイソシアネートが好ましく、入手性およびアクリル系ブロック共重合体との相溶性の観点からは、ジフェニルメタンジイソシアネート（なかでも４，４‘―ジフェニルメタンジイソシアネート）、入手性および耐光性の観点からは、ヘキサメチレンジイソシアネートが好ましい。
【００６７】
本発明に使用されるブロック化ポリイソシアネート化合物（Ｂ）の熱解離性ブロック化剤は特に限定されないが、熱解離温度及びアクリル系ブロック共重合体（Ａ）との反応性、コストの点から、エチレンイミン、メチルエチルケトオキシム、ε―カプロラクタムから選ばれる１種以上の化合物、特にエチレンイミン及び／又はメチルエチルケトオキシム、特にメチルエチルケトオキシムを少なくとも用いるのがより好ましい。
【００６８】
好適なブロックイソシアネート化合物（Ｂ）の具体例としては、ジフェニルメタンジイソシアネートのイソシアネート基をεカプロラクタム及び／又はエチレンイミンで封鎖してなるブロックイソシアネート、ヘキサメチレンジイソシアネートのイソシアネート基をメチルエチルケトオキシムで封鎖してなるブロックイソシアネート、イソシアネートプレポリマーのイソシアネート基をメチルケトオキシムで封鎖してなるブロックイソシアネート、ジフェニルメタンジイソシアネートをエチレンイミンで封鎖してなるブロックイソシアネート等が挙げられる。
【００６９】
なかでも、入手性や、アクリル系ブロック共重合体（Ａ）との相溶性の観点から、ヘキサメチレンジイソシアネートのイソシアネート基をメチルエチルケトオキシムで封鎖してなるブロックイソシアネート、ジフェニルメタンジイソシアネートをエチレンイミンで封鎖してなるブロックイソシアネート＜すなわちジフェニルメタンービス（４，４’―エチレンイミン）＞及び／又はメチルエチルケトオキシムで封鎖してなるブロックイソシアネート＜すなわちジフェニルメタン−ビス−４，４’−メチルエチルケトオキシカルバメート＞であるのが好ましい。特にジフェニルメタン−ビス−４，４’−メチルエチルケトオキシカルバメートは好適に使用できる。
【００７０】
ブロックイソシアネート化合物（Ｂ）は、アクリル系ブロック共重合体（Ａ）１００重量部に対して、０．５〜５０重量部の範囲で使用するのが好ましく、１〜３０重量部の範囲で使用するのがより好ましく、１．５〜２０重量部の範囲で使用するのが特に好ましい。配合量が０．５重量部未満の場合には、成形性や得られる成形体の耐熱性が十分でないことがあり、５０重量部を超えると得られる組成物の機械特性や耐候性が低下する傾向にある。
【００７１】
＜熱可塑性エラストマー組成物＞
本発明の熱可塑性エラストマー組成物は、溶融粘度が低く成形性に優れる一方、成形時にアクリル系ブロック共重合体（Ａ）中の水酸基またはカルボキシル基と、ブロックイソシアネート化合物（Ｂ）中のブロック化剤が熱解離して生成したイソシアネート基とが反応して、アクリル系ブロック共重合体（Ａ）が高分子量化あるいは架橋することが好ましい。
【００７２】
本発明の熱可塑性エラストマー組成物は、熱材可塑性エラストマー組成物および得られる成形体の諸物性の調整を目的として、必要に応じて、添加剤として、充填材、滑材、安定剤、可塑剤、柔軟性付与剤、難燃剤、顔料、帯電防止剤、抗菌抗カビ剤などを配合しても良い。また、アクリル系ブロック共重合体（Ａ）とブロックイソシアネート化合物（Ｂ）との反応を促進するためにアミン類や錫類等の硬化触媒を添加しても良い。
【００７３】
＜熱可塑性エラストマー組成物の製造方法＞
熱可塑性エラストマー組成物は、その製造方法には特に制限はなく、バッチ式混錬装置や連続混錬装置を用いることにより、製造することができる。バッチ式混練装置としては、例えば、ミキシングロール、バンバリーミキサー、加圧ニーダー、高剪断型ミキサーを使用できる。また、連続混練装置としては、単軸押出機、二軸押出機、ＫＣＫ押出混練機などを用いることができる。さらに、機械的に混合し、ペレット状に賦形する方法などの既存の方法を用いることができる。
【００７４】
熱可塑性エラストマー組成物を製造するための混練時の温度は、アクリル系ブロック共重合体（Ａ）とブロックイソシアネート化合物（Ｂ）との反応による成形性低下が生じない温度が好ましい。アクリル系ブロック共重合体（Ａ）およびブロックイソシアネート化合物（Ｂ）が反応して成形性が悪化する温度は、熱解離ブロック化剤の解離温度、水酸基またはカルボキシル基の種類、ブロックイソシアネート化合物（Ｂ）の種類、導入量、アクリル系ブロック共重合体（Ａ）やブロックイソシアネート化合物（Ｂ）の組成、アクリル系ブロック共重合体（Ａ）とブロックイソシアネート化合物（Ｂ）の相溶性などによって決まる。このため、これらの条件を変更することにより、所望の温度で反応するように設定する。ここで、水酸基またはカルボキシル基が反応する温度は、得られる組成物の成形を可能とするため、２００℃以下であることが好ましく、１８０℃以下であることがより好ましく、１５０℃以下であることがさらに好ましい。
【００７５】
なお、高分子量化や架橋が起こらない温度で混練することが好ましいが、一部高分子量化や部分的に架橋が起こっても、成形可能な程度であればよい。
【００７６】
また、パウダースラッシュ成形の場合は、熱可塑性エラストマー組成物を粉体として得ることが好ましい。粉体を得る方法としては、上記の方法で加工したブロック状態またはペレット状態の熱可塑性エラストマー組成物を、ターボミル、ピンミル、ハンマーミル、遠心ミル等の衝撃型微粉砕機を用いて、微粉砕する方法がある。粉砕は、通常は常温で行うが、冷媒や冷却設備を使用して機械粉砕することもできる。
【００７７】
＜熱可塑性エラストマー組成物の成形方法＞
熱可塑性エラストマーの製造方法の項で得られた組成物は、種々の方法で成形できる。例えば、パウダースラッシュ成形、射出成形、射出ブロー成形、ブロー成形、押出ブロー成形、押出成形、カレンダー成形、真空成形、プレス成形などに適用可能であるが、パウダースラッシュ成形がより好適に使用される。ここで、パウダースラッシュ成形とは、組成物パウダーを高温に加熱された成形金型に流し込み、溶融成形させ、ある一定時間経過後に冷却固化された成形体を取り出す方法である。パウダースラッシュ成形では、組成物が無加圧下でも流動して溶融成形される必要がある一方、成形後の成形体は１００℃以上の使用環境に曝される。このことから、成形性と耐熱性とのバランスをとることが困難である。
【００７８】
しかし、本発明の組成物は、成形前はアクリル系ブロック共重合体（Ａ）とブロックイソシアネート化合物（Ｂ）が未反応の状態であるため、金型内での溶融性に優れる一方、冷却固化されるまでの一定時間内に、ブロックイソシアネート化合物（Ｂ）のブロック化剤が熱解離してイソシアネート基を生成し、生成したイソシアネート基をアクリル系ブロック共重合体（Ａ）とが反応し、アクリル系ブロック共重合体（Ａ）が高分子量化あるいは架橋されて成形後の耐熱性が向上する。このことから、パウダースラッシュ成形に好適な材料であるといえる。
【００７９】
なお、パウダースラッシュ成形において、アクリル系ブロック共重合体（Ａ）が高分子量化あるいは架橋されることによって成形後の耐熱性が向上するが、アクリル系ブロック共重合体（Ａ）の高分子量化によって耐熱性を付与する場合には、成形後のアクリル系ブロック共重合体（Ａ）の数平均分子量が１００，０００以上となるようにすることが好ましく、１５０，０００以上とすることがより好ましく、２００，０００以上とすることがさらに好ましい。数平均分子量が１００，０００より低いと耐熱性の改善効果が低くなる。このような点からは、本発明の熱可塑性エラストマー組成物は、数平均分子量４０，０００以上のアクリル系ブロック共重合体（Ａ）を用いることが好ましい。
【実施例】
【００８０】
本発明を実施例に基づいてさらに詳細に説明するが、本発明はこれらの実施例のみに限定されるものではない。なお、実施例におけるＢＡ、ＥＡ、ＨＥＡ、ＡＡ、ＭＭＡはそれぞれ、アクリル酸−ｎ−ブチル、アクリル酸エチル、アクリル酸−２−ヒドロキシエチル、アクリル酸、メタアクリル酸メチルを表す。また、実施例中に記載した分子量や重合反応の転化率、各物性評価は、以下の方法に従って行った。
【００８１】
＜分子量測定法＞
本実施例に示す分子量は以下に示すＧＰＣ分析装置で測定し、クロロホルムを移動相として、ポリスチレン換算の分子量を求めた。システムとして、ウオーターズ（Ｗａｔｅｒｓ）社製ＧＰＣシステムを用い、カラムに、昭和電工（株）製Ｓｈｏｄｅｘ  Ｋ−８０４（ポリスチレンゲル）を用いた。
【００８２】
＜重合反応の転化率測定法＞
本実施例に示す重合反応の転化率は以下に示す分析装置、条件で測定した。
使用機器：島津製作所（株）製ガスクロマトグラフィーＧＣ−１４Ｂ
分離カラム：Ｊ＆Ｗ  ＳＣＩＥＮＴＩＦＩＣ  ＩＮＣ製、キャピラリーカラムＳｕｐｅｌｃｏｗａｘ−１０、０．３５ｍｍφ×３０ｍ
分離条件：初期温度６０℃、３．５分間保持
昇温速度４０℃／ｍｉｎ
最終温度１４０℃、１．５分間保持
インジェクション温度２５０℃
ディテクター温度２５０℃
試料調整：サンプルを酢酸エチルにより約１０倍に希釈し、酢酸ブチルまたはアセトニトリルを内部標準物質とした。
【００８３】
＜耐油性試験＞
本実施例および比較例に示す耐油性は、以下に示す条件で測定した。
実施例および比較例にて作製したシボ模様のシートを平面に設置し、ピペットにて流動パラフィン（ナカライテスク（株）製）を１滴滴下し、２４時間室温で放置した。その後、流動パラフィンをキムワイプ（登録商標）（（株）クレシア製）でふき取り、表面を目視で観察し、跡のないものを○、白化がみとめられるものを×で評価した。
【００８４】
＜耐熱性試験＞
本実施例および比較例に示す耐熱性は以下に示す条件で測定した。
実施例および比較例にて作製したシボ模様のシートを２４時間１２０℃で放置した。その後、表面を目視で観察し、シボ模様の変化が認められないものを○、シボ模様の変化が認められるものを×とした。
【００８５】
＜ウレタン接着性試験＞
実施例に従って組成物をプレス成型して表皮材を作成した。主成分が４，４’−ジフェニルメタンジイソシアネートであるカートリッジタイプポリウレタン（エアータイト（株）製）を金属板上に塗布し、すぐにその発泡体上に表皮材を載せ接着させた。１２時間以上経過した後（完全に発泡体が硬化している状態）で、発泡ウレタンから表皮材を手で剥離させて破壊の状態を観察し、ウレタン材料で破壊が起こっているものを○、シートとウレタンの界面で一部破壊が起こっていたり、完全に破壊が起こっているものを×とした。
【００８６】
＜パウダースラッシュ性試験＞
本実施例および比較例に示す成形時の樹脂の溶融流動性（パウダースラッシュ性）は以下に示す方法で評価した。
実施例および比較例に従って、組成物の塊を作成した。ドライアイスで冷却した小型粉砕機ＳＫ−Ｍ２（協立理工（株）製）に組成物の塊を投入し、ドライアイスを加えつつ粉砕した。得られたパウダーを、以下の条件にて評価した。得られたパウダーを２００℃に加熱した皮シボ金属板上に薄く広げて載せ、溶融状態を目視にて観察した。
評価指標：パウダーが完全に溶融するもの：○、パウダーに一部溶け残りがあるもの：△、パウダーが溶融しないもの：×として評価した。
【００８７】
＜貯蔵安定性試験＞
本実施例および比較例に示す組成物の貯蔵安定性は以下に示す方法で評価した。
組成物を８０℃オーブン中に放置し、経時（6日、12日）での溶融流動性（ＭＦＲ）を測定することにより評価した。ＭＦＲ（ｇ／１０ｍｉｎ）は（株）島津製作所製の高化式フローテスターＣＦＴ−５００Ｃ型を用いて１８０℃、余熱時間３０秒で加熱された組成物を荷重２０ｋｇｆ／ｃｍ2のもとで、内径１ｍｍ、長さ１０ｍｍのノズルから押出したときに、１０分間に押出される樹脂量（本測定器においてはＭＦＲと表示される）とした。この際、比重は１．０として算出した。貯蔵安定性は、ＭＦＲの初期値を１００％として、１２日放置後のＭＦＲの値が初期値に対して５０％以上の場合を○、５０％以下の場合を×とした。
【００８８】
（製造例１）
（ＭＭＡ−ｃｏ−ＥＡ）−ｂ−（ＢＡ−ｃｏ−ＨＥＡ）−ｂ−（ＭＭＡ−ｃｏ−ＥＡ）型アクリル系ブロック共重合体−１（以下「重合体１」と記載する）の合成
重合体１を得るために以下の操作を行なった。
【００８９】
５Ｌの耐圧反応器内を窒素置換したのち、臭化銅５．３８ｇ（３７ミリモル）、ＢＡ６０８ｇ（４．７５モル）およびＨＥＡ２４ｇ（２１１ミリモル）を仕込み、攪拌を開始した。その後、開始剤２，５−ジブロモアジピン酸ジエチル７．５ｇ（２１ミリモル）をアセトニトリル（窒素バブリングしたもの）５５ｇに溶解させた溶液を仕込み、内溶液を７５℃に昇温しつつ３０分間攪拌した。内温が７５℃に到達した時点で、配位子ペンタメチルジエチレントリアミン０．６５ｇ（４ミリモル）を加えてアクリル系重合体ブロックの重合を開始した。
【００９０】
重合開始から一定時間ごとに、重合溶液約０．２ｍＬをサンプリングし、これをガスクロマトグラム分析することによりＢＡ、ＨＥＡの転化率を決定した。重合の際、ペンタメチルジエチレントリアミンを随時加えることで重合速度を制御した。なお、ペンタメチルジエチレントリアミンはアクリル系重合体ブロック重合時に合計２回（合計１．３ｇ）添加した。
【００９１】
ＢＡの転化率が９９．０％の時点で、ＭＭＡ３８５ｇ（３．８５モル）、ＥＡ６３ｇ（０．６３モル）、塩化銅３．７１ｇ（３７ミリモル）、ペンタメチルジエチレントリアミン０．６５ｇ（４ミリモル）およびトルエン（窒素バブリングしたもの）８３０ｇを加えて、メタアクリル系重合体ブロックの重合を開始した。
【００９２】
アクリル系重合体ブロック重合時と同様にして、ＭＭＡの転化率を決定した。ＭＭＡを投入した時点でサンプリングを行い、これを基準としてＭＭＡの転化率を決定した。重合の際、ペンタメチルジエチレントリアミンを随時加えることで重合速度を制御した。なお、ペンタメチルジエチレントリアミンはメタアクリル系重合体ブロック重合時に合計６回（合計３．９ｇ）添加した。ＭＭＡの転化率が９４.４％の時点でトルエン１０３０ｇを加え、水浴で反応器を冷却して反応を終了させた。
【００９３】
得られた反応溶液にトルエンを加えて、重合体濃度が２５重量％になるように希釈した。この溶液に  ｐ−トルエンスルホン酸一水和物１７．１ｇを加えて室温で３時間撹拌し、析出した固形分を濾過で除いた。
【００９４】
得られたポリマー溶液に吸着剤キョーワード５００ＳＨ（協和化学（株）製）を１５．６ｇ加えて室温でさらに１時間撹拌した。桐山漏斗で吸着剤を濾過し、無色透明のポリマー溶液を得た。この溶液を乾燥させて溶剤および残存モノマーを除き、目的の重合体１を得た。一分子当たりの水酸基数は平均１０個である（仕込み量から計算）。得られた重合体２のＧＰＣ分析を行なったところ、数平均分子量Ｍｎは７４１１０、分子量分布Ｍｗ／Ｍｎは１．５３であった。
【００９５】
（製造例２）
（ＭＭＡ−ｃｏ−ＥＡ）−ｂ−（ＢＡ−ｃｏ−ＡＡ）−ｂ−（ＭＭＡ−ｃｏ−ＥＡ）型アクリル系ブロック共重合体（以下、重合体２と記載する）の合成
重合体中へのカルボキシル基の導入は、ＷＯ２００３／０６８８３６を参考に行なった。
【００９６】
５００Ｌの耐圧反応器内を窒素置換したのち、臭化銅６３９ｇ（４．４５モル）、ＢＡ７１，８３１ｇ（５６０モル）およびＴＢＡ３，２０３ｇ（２５．０モル）を仕込み、攪拌を開始した。その後、開始剤２，５−ジブロモアジピン酸ジエチル８９１ｇ（２．４７モル）をアセトニトリル（窒素バブリングしたもの）６５８８ｇに溶解させた溶液を仕込み、内溶液を７５℃に昇温しつつ３０分間攪拌した。内温が７５℃に到達した時点で、配位子ペンタメチルジエチレントリアミン７７．２ｇ（０．４４５モル）を加えてアクリル系重合体ブロックの重合を開始した。
【００９７】
重合開始から一定時間ごとに、重合溶液を約１００ｍＬサンプリングし、これをガスクロマトグラム分析することによりＢＡ、ＴＢＡの転化率を決定した。重合の際、ペンタメチルジエチレントリアミンを随時加えることで重合速度を制御した。なお、ペンタメチルジエチレントリアミンはアクリル系重合体ブロック重合時に合計２回（合計１５４ｇ）添加した。
【００９８】
ＢＡの転化率が９８．９％、ＴＢＡの転化率が９９．０％の時点で、ＭＭＡ４５，７７９ｇ（４５７モル）、ＥＡ７，４３２ｇ（７４．２モル）、塩化銅４４１ｇ（４．４５モル）、ペンタメチルジエチレントリアミン７７．２ｇ（０．４４５モル）およびトルエン（窒素バブリングしたもの）９８６４１ｇを加えて、メタアクリル系重合体ブロックの重合を開始した。
【００９９】
ＭＭＡ、ＥＡを投入した時点でサンプリングを行い、これを基準としてＭＭＡ、ＥＡの転化率を決定した。ＭＭＡ、ＥＡを投入後、内温を８５℃に設定した。重合の際、ペンタメチルジエチレントリアミンを随時加えることで重合速度を制御した。なお、ペンタメチルジエチレントリアミンはメタアクリル系重合体ブロック重合時に合計６回（合計４６３ｇ）添加した。ＭＭＡの転化率が９５．９％の時点でトルエン２２０，０００ｇを加え、反応器を冷却して反応を終了させた。得られたブロック共重合体のＧＰＣ分析を行ったところ、数平均分子量Ｍｎは７７，４００、分子量分布Ｍｗ／Ｍｎは１．４４であった。得られた反応溶液にトルエンを加えて重合体濃度を２５重量％とした。この溶液にｐ−トルエンスルホン酸を１，７７９ｇ加え、反応機内を窒素置換し、３０℃で３時間撹拌した。反応液をサンプリングし、溶液が無色透明になっていることを確認して、昭和化学工業製ラヂオライト＃３０００を６，１１６ｇ添加した。その後反応機を窒素により０．１〜０．４ＭＰａＧに加圧し、濾材としてポリエステルフェルトを備えた加圧濾過機（濾過面積０．４５ｍ2）を用いて固体分を分離した。
【０１００】
得られた濾液に対して、イルガノックス１０１０（チバ・スペシャルティ・ケミカルズ（株）製）７５０ｇを添加し、さらに内部標準物質としてＴＢＭＡを濾液１００ｗｔ％に対して０．１ｗｔ％を添加した。この溶液を１５０℃で４時間加熱攪拌した。４時間後、溶液をサンプリングし、ＧＣ測定にてＴＢＭＡが消失していることを確認して反応終了とし、冷却した。
【０１０１】
得られた溶液に対し、キョーワード５００ＳＨ、９，２７５ｇを加え反応機内を窒素置換し、３０℃で１時間撹拌した。溶液をサンプリングし、溶液が中性になっていることを確認して反応終了とした。その後反応機を窒素により０．１〜０．４ＭＰａＧに加圧し、濾材としてポリエステルフェルトを備えた加圧濾過機（濾過面積０．４５ｍ2）を用いて固体分を分離し、重合体溶液を得た。得られた重合体溶液にイルガノックス１０１０（チバ・スペシャルティ・ケミカルズ（株）製）７５０ｇと、酸トラップ剤としてハイドロタルサイトＤＨＴ−４Ａ−２（協和化学工業（株）製）１，３２５ｇを添加した。
【０１０２】
引き続き重合体溶液から溶媒成分を蒸発した。蒸発機は株式会社栗本鐵工所製ＳＣＰ１００（伝熱面積１ｍ2）を用いた。蒸発機入口の熱媒オイルを１８０℃、蒸発機の真空度を９０Ｔｏｒｒ、スクリュー回転数を６０ｒｐｍ、重合体溶液の供給速度を３２ｋｇ／ｈに設定し重合体溶液の蒸発を実施した。重合体は排出機を通じ、φ４ｍｍのダイスにてストランドとし、アルフローＨ５０ＥＳ（主成分：エチレンビスステアリン酸アミド、日本油脂（株）製）の３％懸濁液で満たした水槽で冷却後、ペレタイザーにより円柱状のペレットを得た。このようにして重合体２ペレットを作製した。一分子当たりのカルボキシル基数は平均約１０個である（仕込み量から計算）。
【０１０３】
ｔ−ブチルエステル部位のカルボキシル基への変換効率測定は、２８０℃熱分解反応によりｔ−ブチル基から発生するイソブチレン量を定量することにより行った。測定の結果、得られた樹脂の変換効率は９５％以上であった。
【０１０４】
（実施例１）
製造例１で得られた重合体１をトルエンに溶解し、重合体１；１００重量部(４０ｇ)に対し、ブロックイソシアネート化合物であるデュラネートＥ４０２−Ｂ８０Ｔ（旭化成ケミカルズ（株）製）；３．７６重量部（有効NCO量：6wt％（カタログ値））を添加、攪拌して溶解した。得られた溶液を８０℃で２４時間真空乾燥して塊状サンプルを得た。得られた塊状サンプルを用いて、貯蔵安定性を評価した。また、得られた塊状サンプルを粉砕したパウダーにて、パウダースラッシュ性を評価した。さらに、得られたサンプルを、皮シボ金属板を用い、設定温度１５０℃で８分間熱プレス（（株）神藤金属工業所製  圧縮成形機ＮＳＦ−５０）成形し、皮シボ模様が転写された厚さ１ｍｍの評価用の成形体を得た。これらの成形体について、耐油性、ウレタン接着性、耐熱性試験を実施した。結果を表１に示す。
【０１０５】
（比較例１）
製造例１で得られた重合体１をトルエンに溶解し、重合体１；１００重量部(４０ｇ)に対し、イソシアネート化合物であるジイソシアン酸４、４’−ジフェニルメタン（和光純薬工業（株）製）；２．４重量部（イソシアネート基：２個／分子）を添加、攪拌して溶解した。得られた溶液を８０℃で２４時間真空乾燥して塊状サンプルを得た。得られた塊状サンプルを用いて、貯蔵安定性を評価した。また、得られた塊状サンプルを粉砕したパウダーにて、パウダースラッシュ性を評価した。結果を表１に示す。
【０１０６】
（比較例２）
製造例２で得られた重合体２をトルエンに溶解し、重合体２；１００重量部(４０ｇ)に対し、オールアクリルで、エポキシ基を１分子中に１．１個以上（概算値４個（カタログより））含有するアクリル系重合体であるＡＲＵＦＯＮ  ＵＧ４０１０（東亞合成（株）製）１０重量部を添加、攪拌して溶解した。得られた溶液を８０℃で２４時間真空乾燥して塊状サンプルを得た。得られた塊状サンプルを用いて、貯蔵安定性を評価した。また、得られた塊状サンプルを粉砕したパウダーにて、パウダースラッシュ性を評価した。さらに、得られたサンプルを、皮シボ金属板を用い、設定温度２００℃で８分間熱プレス（（株）神藤金属工業所製  圧縮成形機ＮＳＦ−５０）成形し、皮シボ模様が転写された厚さ１ｍｍの評価用の成形体を得た。これらの成形体について、耐油性、ウレタン接着性、耐熱性試験を実施した。結果を表１に示す。
【０１０７】
【表１】
2008007639.tif 000002
【０１０８】
表１（実施例１および比較例１〜２）からわかるように、比較例１では、イソシアネート基を有する化合物を配合する時点において反応が進行することで、８０℃貯蔵前に溶融流動性が失われ、パウダースラッシュ性も有さなかった。８０℃貯蔵前に溶融流動性が失われており、良好な成形シートが得られなかったことから、耐油性、ウレタン接着性、耐熱性試験は評価できなかった。比較例２では、８０℃貯蔵前の溶融流動性は良好であったが、貯蔵時に反応が進行して溶融流動性が低下していた。
【０１０９】
一方、本発明にかかる組成物であるブロックイソシアネート化合物を用いたサンプルは、溶融流動性および貯蔵安定性に優れるばかりでなく、得られた成形体の耐熱性や耐油性にも優れることがわかる。さらに、得られたシートを自動車用表皮材として用いる場合、一般的には、基材として用いられているポリウレタン等にシートを接着する必要があるが、本発明に係る組成物は、良好な接着性を示すことがわかる。
【産業上の利用可能性】
【０１１０】
本発明の熱可塑性エラストマー組成物においては、配合や構成単量体成分等を調整することにより、耐熱性、耐候性、耐薬品性、耐油性、接着性、柔軟性に優れたものとすることができる。
【０１１１】
このような組成物は、表皮材料、タッチパネル等の良好な触感が求められる材料、外観が重要視される材料、耐油性材料、制振材料、粘着材料のような材料として使用することができる。また、その形状としてはシート状、平板状、フィルム状、小型成形体、大型成形体その他任意の形状として、またパネル類、ハンドル類、グリップ類、スイッチ類のような部品として、さらにそれ以外にもシーリング部材粘着剤として用いることができる。用途としては、特に制限されないが、自動車用、家庭用電気製品用、または事務用電気製品用が例示される。たとえば、自動車用表皮材料、自動車用触感材料、自動車用外観材料、自動車用パネル類、自動車用ハンドル類、自動車用グリップ類、自動車用スイッチ類として、また、家庭用または事務用電気製品用パネル類、家庭用または事務用電気製品用スイッチ類などを例示することができる。この中でも、自動車内装用表皮に好適に使用される。